(57)【要約】【課題】  基布を巻回積層した基体にバット繊維層をニードリングした製紙用フェルトにおいて、搾水性や耐久性を損ねることなく、基布マークや基布端部マークが生じ難い製紙用フェルトを提供する。【解決手段】  経糸１１と１２とを交絡させて形成した帯状の基布２を、環状に巻回積層して形成した基体３と、基体にニードリングされたバット繊維層４とを有する製紙用フェルト１であって、経糸は、２〜６本の直径が０．１３ｍｍ〜０．３２ｍｍのフィラメントを撚り数６回／２５．４ｍｍ以下で撚り合わせた撚り糸であり、外層側端部１７は、その外層側端縁１９が基体の幅方向に対して５°〜３０°の角度をなし、内層側端部１８は、その内層側端縁２０が外層側端縁と平行になると共に、基体の丈方向において、外層側端部と１０ｍｍ以内の範囲で重なる、または、外層側端部から５ｍｍ以内の範囲で離間していることを特徴とする。【選択図】    図１
2012149358.tif 000002
【特許請求の範囲】
【請求項１】
丈方向に延在する経糸と幅方向に延在する緯糸とを交絡させて形成した帯状の基布を、環状に巻回積層して形成した基体と、前記基体にニードリングされたバット繊維層とを有する製紙用フェルトであって、
前記経糸は、２〜６本の直径が０．１３ｍｍ〜０．３２ｍｍのフィラメントを撚り数６回／２５．４ｍｍ以下で撚り合わせた撚り糸であり、
前記基布の丈方向における一端部は、その端縁が前記基体の幅方向に対して５°〜３０°の角度をなし、
前記基布の丈方向における他端部は、その端縁が前記一端部の端縁と平行になると共に、前記基体の丈方向において、前記一端部と１０ｍｍ以内の範囲で重なる、または、前記一端部から５ｍｍ以内の範囲で離間していることを特徴とする製紙用フェルト。
【請求項２】
前記緯糸は、前記基布の丈方向において、材質、直径、糸形状及び配置密度の少なくとも１つが異なることを特徴とする請求項１に記載の製紙用フェルト。
【請求項３】
前記緯糸は、前記基体の最外層側に配置されるものほど、直径が小さく、かつ配置密度が大きいことを特徴とする請求項２に記載の製紙用フェルト。
【請求項４】
前記基体の複数の層は、織組織が異なる２種類以上の層を含むことを特徴とする請求項１〜請求項３のいずれか１つの項に記載の製紙用フェルト。
【請求項５】
前記基体の各層において、前記緯糸の３０〜８０重量％が低融点熱可塑性糸で構成されていることを特徴とする請求項１〜請求項４のいずれか１つの項に記載の製紙用フェルト。
【請求項６】
当該製紙用フェルトは、その幅方向における端部に耳部を有し、
前記耳部には、丈方向において前記基布の前記一端部及び前記他端部を跨ぎ、かつ前記基布の各層及び前記バット繊維層を一体に縫着する縫製糸が縫い込まれていることを特徴とする請求項１〜請求項５のいずれか１つの項に記載の製紙用フェルト。
【発明の詳細な説明】
【技術分野】
【０００１】
本発明は、製紙用フェルトに係り、より詳細には、基布を巻回積層してなる基体にバット繊維層をニードリングした製紙用フェルトに関する。
【背景技術】
【０００２】
従来、製紙機（抄紙機）で使用する製紙用フェルトとして、経糸及び緯糸を互いに織り上げた帯状の基布を環状に巻回積層して基体を形成し、この外面（製紙側面）及び内面（走行側面）にバット繊維層をニードリングによって結合させたものがある（例えば、特許文献１）。このような抄紙用フェルトは、基布の丈方向における端部が基体の外面上で段部を形成するため、運搬する湿紙に基布端部マーク（基布の丈方向端部による段部によって湿紙に転写される痕）を生じさせる問題がある。また、段部がロールを通過する際に振動が発生すると共に、段部から基布の捲れが生じるという問題がある。この問題に対して、特許文献１に係る製紙用フェルトでは、基布の丈方向端部に配置される緯糸を抜き去り、段部を鈍らせる処置を行っている。
【先行技術文献】
【特許文献】
【０００３】
【特許文献１】特許第３０４５８９５号
【発明の概要】
【発明が解決しようとする課題】
【０００４】
しかしながら、基布の丈方向端部から緯糸を抜き去っても、端部には経糸が未だ存在しており、経糸には緯糸よりも硬くかつ直径が大きい糸が用いられることが多いため、段部は依然として存在し、湿紙に基布端部マークを生じさせる虞がある。また、従来の、基布を巻回積層してなる基体を用いた製紙用フェルトでは、連続した基布が全領域において均質な構造（経糸及び緯糸の材質、径、密度及び織り構造等）を有するため、基布が積層された状態（すなわち、基体が厚い状態）で、搾水性を確保するために、基布の糸密度が低くなる。そのため、基体の製紙面が粗くなり、基布マーク（経糸及び緯糸のナックル部によって湿紙に転写される痕）が生じやすいという問題があった。従来の多層の製織基布やラミネート基布等では、積層される基布が別体に織り上げられるため、層間で互いに異なる構造を有することができ、製紙面の表面平滑性と搾水性とを両立することが可能であるが、基布を巻回積層してなる基体を用いた製紙用フェルトではこのような設計自由度がなかった。
【０００５】
本発明は、以上の問題を鑑みてなされたものであって、基布を巻回積層した基体にバット繊維層をニードリングした製紙用フェルトにおいて、搾水性を損ねることなく、基布マークや基布端部マークが生じ難い製紙用フェルトを提供することを課題とする。
【課題を解決するための手段】
【０００６】
上記課題を解決するために、本発明は、丈方向に延在する経糸（１１）と幅方向に延在する緯糸（１２）とを交絡させて形成した帯状の基布（２）を、環状に巻回積層して形成した基体（３）と、前記基体にニードリングされたバット繊維層（４）とを有する製紙用フェルト（１）であって、前記経糸は、２〜６本の直径が０．１３ｍｍ〜０．３２ｍｍのフィラメントを撚り数６回／２５．４ｍｍ（１インチ）以下で撚り合わせた撚り糸であり、前記基布の丈方向における一端部（１７）は、その端縁（１９）が前記基体の幅方向に対して５°〜３０°の角度をなし、前記基布の丈方向における他端部（１８）は、その端縁（２０）が前記一端部の端縁と平行になると共に、前記基体の丈方向において、前記一端部と１０ｍｍ以内の範囲で重なる、または、前記一端部から５ｍｍ以内の範囲で離間していることを特徴とする。
【０００７】
この構成によれば、経糸につぶれ易い、すなわち扁平化しやすい撚り糸を用いたため、基布の丈方向端部が形成する段部を鈍らせることができ、段差を低くすることができる。これにより、基布端部マークの発生を抑制することができる。また、基布の丈方向における端縁を基体の幅方向に対して傾斜させたため、製紙用フェルトが一対のロール間を通過する場合において、段部の全てが同時にロール間を通過することが避けられるため、基布の丈方向端部からの捲れが抑制されるともに段部による基布端部マークが発生し難くなる。
【０００８】
また、本発明の他の側面は、前記緯糸は、前記基布の丈方向において、材質、直径、糸形状及び配置密度の少なくとも１つが異なることを特徴とする。
【０００９】
この構成によれば、基布を巻回積層してなる基体の各層の性質を変更することができる。
【００１０】
また、本発明の他の側面は、前記緯糸は、前記基体の最外層側（１４）に配置されるものほど、直径が小さく、かつ配置密度が大きいことを特徴とする。
【００１１】
この構成によれば、基体の最外層（製紙面を構成する層）の糸密度を緻密にし、表面平滑性を向上させて基布マークを防止すると共に、他の層の糸密度を最外層より粗くして搾水性を向上させることができる。
【００１２】
また、本発明の他の側面は、前記基体の複数の層は、織組織が異なる２種類以上の層を含むことを特徴とする。ここで、織組織とは、上下に組み合わさって平面を形成している経糸及び緯糸の上がり・下がり（跨ぎ・潜り）の規則性を有する基本単位（繰り返し単位）をいう。
【００１３】
この構成によれば、織組織を変化させることで、基体の各層の性質を変更することができる。
【００１４】
また、本発明の他の側面は、前記基体の各層において、前記緯糸の３０〜８０重量％が低融点熱可塑性糸で構成されていることを特徴とする。ここでの低融点熱可塑性糸とは、融点が１５０℃以下の高分子材料から形成された糸をいう。
【００１５】
この構成によれば、熱セットによって基体の各層が互いに結合するため、構造的に安定した製紙用フェルトを得ることができる。
【００１６】
また、本発明の他の側面は、当該製紙用フェルトは、その幅方向における端部に耳部（２４）を有し、前記耳部には、丈方向において前記基布の前記一端部及び前記他端部を跨ぎ、かつ前記基布の各層及び前記バット繊維層を一体に縫着する縫製糸（２５）が縫い込まれていることを特徴とする。
【００１７】
この構成によれば、基布の一端部及び他端部の捲れを効果的に防止することができる。通常、基布の一端部及び他端部の捲れは、製紙用フェルトの幅方向における端部から生じることが多いため、耳部を縫製糸によって逢着することで捲れを効果的に防止することができる。なお、耳部は、製紙の製品部分に関係しないため、縫製糸が製紙の品質を低下させることはない。
【発明の効果】
【００１８】
以上の構成によれば、基布を巻回積層した基体にバット繊維層をニードリングした製紙用フェルトにおいて、搾水性や耐久性を損ねることなく、基布マークや基布端部マークが生じ難くすることができる。
【図面の簡単な説明】
【００１９】
【図１】実施形態に係るフェルトの全体を示す模式的な断面図
【図２】実施形態に係るフェルトの要部を示す模式的な断面図
【図３】実施形態に係る基体の要部を示す模式的な平面図
【図４】実施形態に係る基布の展開状態を示す模式的な平面図
【図５】図３のＶ−Ｖ断面図
【図６】他の実施形態に係るフェルトの要部を示す模式的な断面図
【発明を実施するための形態】
【００２０】
以下、図面を参照して、本発明の実施形態を詳細に説明する。以下の実施形態に係る製紙用フェルトは、製紙機において抄紙を運搬する搬送手段として用いられ、抄紙の加圧脱水工程等に使用される。
【００２１】
図１〜図３に示すように、実施形態に係る製紙用フェルト（以下、単にフェルトという）１は、帯状の基布２を環状に巻回積層して形成した環状の基体３に、ニードリングによってバット繊維層４を積層一体化したものである。フェルト１（基体３）の長手方向を丈方向といい、長手方向に直交する方向を幅方向という。また、基布２のみに関しても、長手方向を丈方向といい、長手方向に直交する方向を幅方向という。フェルト１は、使用時において製紙機のロールに巻き掛けられ、丈方向に走行する。図１において、フェルト１の外面は湿紙が載る製紙面５を構成し、内面は製紙機のロール等に当接する走行面６を構成する。
【００２２】
図４に示すように、基体３を構成する基布２は、展開された状態で帯状をなす。基布２は、丈方向に沿って延在する経糸１１と、幅方向に沿って延在する緯糸１２とが互いに交絡した織布である。基布２は、少なくとも２重に巻回積層されて基体３を形成する。本実施形態では、基布２は３重に巻回積層され、基体３に外層１４、中間層１５及び内層１６の３層を形成する。
【００２３】
経糸１１は、材質に特に限定はなく、例えばポリアミド、ポリエステル、ポリエチレン、ポリプロピレン、ポリ塩化ビニル等の合成樹脂材料から形成されたフィラメントを複数本撚り合わせた撚り糸である。経糸１１は、例えば、１本の直径が０．１３ｍｍ〜０．３２ｍｍのフィラメントの２〜６本を、撚り数が６回／２５．４ｍｍ（１インチ）で撚り合わせた撚り糸である。この撚り糸は、２〜６本のフィラメントを同時に撚り合わせたものであってもよく、予め２本のフィラメントを撚り合わせて２本撚り糸を作成し、２組または３組の２本撚り糸を更に撚り合わせて撚り糸としたものであってもよく、予め３本のフィラメントを撚り合わせて３本撚り糸を作成し、２組の３本撚り糸を更に撚り合わせて撚り糸としたものであってもよい。２本撚り糸及び３本撚り糸の撚り数は、例えば６回／２５．４ｍｍである。経糸１１の密度は、撚り糸を１本の糸として数えて幅方向に１８〜５０本／２５．４ｍｍである。
【００２４】
緯糸１２は、材質に特に限定はなく、例えばポリアミド、ポリエステル、ポリエチレン、ポリプロピレン、ポリ塩化ビニル等の合成樹脂材料から形成されたモノフィラメント糸や、これらの材料からなるフィラメントの撚り糸を適用することができる。なお、外層１４、中間層１５及び内層１６の各層において、緯糸１２の３０〜８０重量％には、低融点熱可塑性糸が適用されることが好ましい。低融点熱可塑性糸は、融点が１５０℃以下の高分子材料から形成された糸であって、例えばポリアミドやポリエステル等から形成されている。緯糸１２に低融点熱可塑性糸を適用し、後述する熱セットを行うことによって、巻回積層された基体３の各層１４〜１６を互いに結合させ、基体３の構造安定性を高めることができる。低融点熱可塑性糸は、芯鞘型複合繊維であってもよい。この場合の芯鞘型複合繊維は、鞘部の融点が芯部よりも低く、鞘部の融点が１５０℃以下であることが好ましく、例えば芯部が１５０℃で、鞘部が２１０℃である。緯糸１２は、丈方向において１３本〜３０本／２５．４ｍｍの密度で配置されていることが好ましい。
【００２５】
また、緯糸１２は、外層１４、中間層１５及び内層１６の各層で表面性や耐久性、搾水性等の特性を変化させるために、基布２の丈方向において、材質、直径、糸形状（モノフィラメント糸や撚り糸、マルチフィラメント糸）及び配置密度の少なくとも１つが異なるように設定されている。例えば、緯糸１２は、内層１６、中間層１５、外層１４の順に直径が小さくなり、内層１６、中間層１５、外層１４の順に丈方向における糸密度が大きくなるように設定される。これにより、外層１４の表面性（表面性状）を中間層１５及び内層１６よりも緻密かつ平滑にすることができると共に、内層１６及び中間層１５の空隙率を外層１４よりも増大させ、製紙用フェルト１全体の目詰まりを抑制すると共に、搾水性を高めることができる。また、緯糸１２は、外層１４に撚り糸を適用し、中間層１５及び内層１６にモノフィラメント糸を適用するようにしてもよい。また、緯糸１２は、外層１４に比較的可撓性が高い材料から形成された糸を適用し、中間層１５及び内層１６に外層１４よりも可撓性が低い材料から形成された糸を適用してもよい。
【００２６】
経糸１１と緯糸１２とは、緯糸１２が、経糸１１を３本跨いだ（経糸１１の表面側（製紙面側）を通過した）後、経糸１１を１本潜る（経糸１１の裏面側（走行面側）を通過する）という３／１組織で互いに編み込まれている。なお、経糸１１と緯糸１２との編み込み単位は、これに限定されるものではない。また、各層間において織組織を変更してもよい。例えば、外層１４をヒラ組織（緯糸１２が、経糸１１を１本跨いだ後、経糸１１を１本潜る）とし、中間層１５及び内層１６を１／３組織（緯糸１２が、経糸１１を３本潜った後、経糸１１を１本跨ぐ）とする等、各層毎に織組織を変化させることで、外層１４については表面平滑性を高める一方、内層１６については裏面磨耗を低減する構造とすることができる。更に、外層１４の緯糸１２は細く、内層１６の緯糸１２は太くする等、緯糸１２の特性を変化させることで、その効果はより大きくなる。
【００２７】
図４に示すように、基布２は、丈方向において、外層１４側の端部となる外層側端部１７と、内層１６側の端部となる内層側端部１８とを有している。外層側端部１７及び内層側端部１８は、基体３を形成するべく巻回積層された後において一部が切除され、その切除縁が外層側端縁１９及び内層側端縁２０を形成する。外層側端縁１９及び内層側端縁２０は、直線状かつ互いに平行となり、かつ基布２（基体３）の幅方向となす角度θが５°〜３０°となるようになるように形成される。
【００２８】
図３示すように、製紙用フェルト１は、幅方向において、中央部２３と、その両側方の耳部２４とを有している。製紙面５側の中央部２３は、ロール等により製紙用フェルト１がプレスされる範囲であり、製品となる抄紙を保持し、製紙面５側の耳部２４は、ロール等によるプレスされる範囲外であり、抄紙に影響を与えない部分である。図３及び図５に示すように、両耳部２４には、外層１４、中間層１５、内層１６及びバット繊維層４を一体に縫着するための縫製糸２５が縫いこまれている。縫製糸２５は、製紙用フェルト１の丈方向に延在し、丈方向において外層側端縁１９及び内層側端縁２０を跨ぐ（通過する）ように配置されている。縫製糸２５の製紙用フェルト１の丈方向における長さＬ２は、３０ｃｍ以上であることが好ましく、製紙用フェルト１の丈方向において全周にわたって設けられてもよい。本実施形態では、各耳部２４に対して１本の縫製糸２５を配置するようにしたが、縫製糸２５の数は、任意に選択してよい。縫製糸２５は、公知の様々な材質から形成されてよく、モノフィラメント糸や撚り糸等の様々な形態であってよい。縫製糸２５は、耳部２４に配置されているため、抄紙の製品部分に痕を発生させることがない。
【００２９】
基布２から基体３を作成する方法について説明する。最初に、基布２の内層側端部１８から基布２の表面が製紙面側に配置されるように巻き回し、内層側端部１８を内層１６と中間層１５との境界部に水溶性接着材等を用いて接着し、内層１６を環状に形成する。水溶性接着剤は、製紙用フェルト１の完成後における水洗時に、溶けて消滅するものであることが好ましい。他の実施形態では、水溶性接着剤に代えて、水溶性繊維で内層側端部１８を内層１６と中間層１５との境界部に縫着してもよい。このとき内層側端部１８は、後に一部を切除して内層側端縁２０を形成できるように切除代を残して接着する。次に、内層１６の外面側に中間層１５を巻き回し、中間層１５を環状にするとともに、中間層１５を内層１６上に積層する。続いて、中間層１５の外面側に外層１４を巻き回し、外層１４を環状にするとともに、外層１４を中間層１５上に積層する。そして、外層側端部１７を、内層側端部１８と同じく切除代を残して、中間層１５と外層１４との境界部に水溶性接着剤等を用いて結合する。
【００３０】
次に、外層側端部１７及び内層側端部１８の一部を切除して、直線状かつ互いに平行となり、かつ基体３（基布２）の幅方向となす角度θが５°〜３０°となる外層側端縁１９及び内層側端縁２０を形成する。このとき、図２及び図３に示すように、外層側端部１７と内層側端部１８とが、基体３の丈方向においてオーバーラップするように外層側端縁１９と内層側端縁２０とを形成する。外層側端縁１９と内層側端縁２０とがオーバーラップする範囲は、外層側端縁１９と内層側端縁２０との基体３の丈方向における距離Ｌ１が１０ｍｍ以内となるように設定するとよい。なお、他の実施形態では、図６に示すように、外層側端部１７と内層側端部１８とが、基体３の丈方向において、オーバーラップしないように離間させてもよい。この場合には、外層側端縁１９と内層側端縁２０との基体３の丈方向における距離Ｌ１が５ｍｍ以内となるように設定するとよい。
【００３１】
外層側端縁１９及び内層側端縁２０を形成した後は、外層側端縁１９及び内層側端縁２０付近に存在する経糸を抜き去り、外層側端縁１９及び内層側端縁２０に経糸のみが露出するようにしてもよい。その後、外層側端部１７及び内層側端部１８を水溶性接着剤で、基布２の表面に接着してもよい。なお、水溶性接着剤で接着しなくても後のバット繊維層４のニードリングによって外層側端部１７及び内層側端部１８は基布２の表面に結合される。
【００３２】
基体３の製紙面側（外層１４側）及び走行面側（内層１６側）には、バット繊維層４がニードリングによって結合されている。バット繊維層４は、繊維集合体であり、その材料にはポリアミド（ナイロン）、ポリエステル、ポリエチレン、ポリプロピレン、ポリ塩化ビニル等が適用される。また、バット繊維層４には、芯部と、芯部を被覆する鞘部とからなる芯鞘複合型繊維を適用してもよい。この場合の芯鞘型複合繊維は、鞘部の融点が芯部よりも低く、鞘部の融点が１５０℃以下であることが好ましい。バット繊維層４に、鞘部が低融点の芯鞘型複合繊維を適用することで、後述する熱セットによって基体３との結合を高めることができるとともに、緯糸１２に用いる低融点熱可塑性糸の割合を低減又は０とすることができる。
【００３３】
本実施形態では、ポリアミド系の樹脂からなる太さ１７ｄｔｅｘの繊維を、製紙面側に６００ｇ／ｍ２、走行面側に１００ｇ／ｍ２でニードリングし、バット繊維層４を形成した。このバット繊維層４のニードリングによって、基体３を構成する外層１４、中間層１５及び内層１６にはバット繊維層４が交絡し、外層１４、中間層１５及び内層１６は互いに結合される。
【００３４】
バット繊維層４を基体３に積層した後には、基体３をバット繊維層４ともに熱セットを行う。熱セットは約１７０℃程度で行われ、これによって各層１４〜１６中の低融点熱可塑性糸及びバット繊維層４が互いに溶着し、製紙用フェルト１の構造的安定性が高められる。次に、製紙用フェルト１の耳部２４に、丈方向において外層側端縁１９及び内層側端縁２０を跨ぐように縫製糸２５を縫い込み、基体３及びバット繊維層４を一体に縫着する。
【００３５】
以上のように構成した製紙用フェルト１は、外層側端縁１９及び内層側端縁２０が基体３の幅方向に対して傾斜しているため、製紙用フェルト１とその上に載置された湿紙とを共に加圧脱水する一対のロール間を通過する際に、外層側端縁１９または内層側端縁２０の大部分が同時にロール間を通過することが避けられる。そのため、ロールとの接触による抵抗が低減され、製紙用フェルト１に生じる振動が低減されるとともに、外層側端縁１９及び内層側端縁２０の基体３からの捲れが抑制される。この効果は、外層側端縁１９及び内層側端縁２０と基体３の幅方向とのなす角度θが５°以上で好適に発揮される。なお、角度θを大きくしても同様の効果が得られるが、基布２の加工性及び材料使用量（切除する部分の増大）の観点から角度θは３０°以下であることが好ましい。
【００３６】
また、製紙用フェルト１の経糸１１に、径方向に圧縮された際に扁平化可能な撚り糸を使用したため、外層側端縁１９及び内層側端縁２０が基体３の外面及び内面に形成する段部の高さを小さくすることができる。これにより、外層側端縁１９及び内層側端縁２０に起因する基布端部マークの発生を抑制することができる。
【００３７】
また、製紙用フェルト１は、外層１４、中間層１５及び内層１６の各層の特性を変化させたことによって、表面性、搾水性及び耐摩耗性等の特性を同時に高めることができる。製紙用フェルト１は、緯糸１２の性質や形状等を変化させることによって形成した複数の領域を備えた帯状の基布２を巻回積層するだけで、異なる性質を有する複数の層を基体３中に構成することができ、製造が容易であると共に基体の各層を複雑かつ精度良く構築することができる。
【００３８】
上記の実施形態における外層１４、中間層１５及び内層１６の例としては以下のようなものがある。
【００３９】
第１の例としては、外層１４の緯糸１２の直径を小さくすると共に配置密度を大きくする一方、中間層１５及び内層１６の緯糸１２を外層１４の緯糸１２よりも直径の大きいものにするともに配置密度を小さくする。これによれば、外層１４が緻密になり、表面性が向上して基布マークの発生を抑制することができるとともに、中間層１５及び内層１６の空隙率を高めて、目詰まりや汚れを抑制し、搾水性を高めることができる。
【００４０】
第２の例としては、外層１４の緯糸１２における低融点可塑性糸の割合を高め（８０％）、緯糸１２が経糸１１を跨ぐ割合を高めた編み込み組織（３／１組織等）とする。これによれば、熱セットにより、外層１４の表面性が高められるため、湿紙となじみがよい（親和性が高い）製紙用フェルト１を得ることができる。
【００４１】
第３の例としては、内層１６の緯糸１２における低融点可塑性糸の割合を高め（８０％）、緯糸１２が経糸１１を潜る割合を高めた編み込み組織（１／３組織等）とする。これによれば、熱セットにより、内層１６の表面性が高められるともに層間の結合及びバット繊維層４との結合がより強固となるため、走行面６の耐摩耗性を高めることができる。
【００４２】
また、外層１４及び内層１６の緯糸１２に、鞘部が低融点（１５０℃以下）の芯鞘複合型繊維を適用することで、熱セットによって外層側端部１７及び内層側端部１８が基体３の他の層に結合するため、捲れを抑制することができる。
【００４３】
以上で具体的実施形態の説明を終えるが、本発明は上記実施形態に限定されることなく幅広く変形実施することができる。例えば、上記の実施形態では、基布２の外層側端部１７及び内層側端部１８の一部を切除することによって、基体３の幅方向に対して傾斜した外層側端縁１９及び内層側端縁２０を形成したが、外層側端部１７の幅方向における一端側を引っ張って伸張させ、その状態を維持したまま、外層側端部１７を基体３の中間層に固定して、基体３の幅方向に対して傾斜した外層側端縁１９を形成してもよい。この場合には、緯糸１２が外層側端縁１９と平行に延在するため、外層側端縁１９付近の緯糸１２を抜き去りやすい。内層側端縁２０も外層側端縁１９と同様の手法で形成することができる。また、外層側端部１７及び内層側端部１８の一部を切除することによって、外層側端縁１９及び内層側端縁２０を形成する場合には、外層側端縁１９及び内層側端縁２０を直線状ではなく、弧状やＳ字状等の曲線状や、ジグザグ（階段）状にしてもよい。
【００４４】
また、実施形態では、経糸１１、基布２の丈方向、基体３の丈方向が平行となり、緯糸１２、基布２の幅方向、基体３の幅方向が平行となるようにしたが、これらは相違させてもよい。例えば、基布２において、経糸１１と基布２の丈方向とが傾斜し、緯糸１２と基布２の幅方向とが傾斜していてもよい。また、経糸１１と基布２の丈方向とが平行になり、緯糸１２と基布２の幅方向とが平行になった基布２を、基布２の丈方向と基体３の丈方向とが傾斜するようにして巻回積層して基体３を形成してもよい。
【符号の説明】
【００４５】
１…製紙用フェルト、２…基布、３…基体、４…バット繊維層、５…製紙面、６…走行面、１１…経糸、１２…緯糸、１４…外層、１５…中間層、１６…内層、１７…外層側端部、１８…内層側端部、１９…外層側端縁、２０…内層側端縁、２４…耳部、２５…縫製糸
【図１】
2012149358.tif 000003
【図２】
2012149358.tif 000004
【図３】
2012149358.tif 000005
【図４】
2012149358.tif 000006
【図５】
2012149358.tif 000007
【図６】
2012149358.tif 000008